(57)【要約】      （修正有）【課題】生物材料を起源とするグリセリンを主たる出発原料としたアクリル酸エステルの製造方法を提供。【解決手段】酸触媒の存在下でグリセロール：ＣＨ2ＯＨ−ＣＨＯＨ−ＣＨ2ＯＨを脱水反応して式：ＣＨ2＝ＣＨ−ＣＨＯのアクロレインを作る第1段階と、得られたアクロレインを触媒酸化によってアクリル酸ＣＨ2＝ＣＨ−ＣＯＯＨに転換する第２段階と、第２段階で得た酸をアルコール：ＲＯＨエステル化反応させてアクリル酸エステルにする第３段階と、を有するＣＨ2＝ＣＨ−ＣＯＯ−Ｒのアクリル酸エステル（Ｒは１〜１８の炭素原子、必要な場合には異種原子、窒素を有するアルキル基を表す）の合成方法と、この方法で得られる生物原料を起源とするエステル。前記エステルをポリマー重合でのモノマーまたはコモノマとして使用する。【選択図】なし【特許請求の範囲】
【請求項１】
酸触媒の存在下でグリセロール：ＣＨ2ＯＨ−ＣＨＯＨ−ＣＨ2ＯＨを脱水反応して式：
ＣＨ2＝ＣＨ−ＣＨＯのアクロレインを作る第1段階と、
得られたアクロレインを触媒酸化によってアクリル酸ＣＨ2＝ＣＨ−ＣＯＯＨに転換する第２段階と、
第２段階で得た酸をエステル化反応させてアルコール：ＲＯＨにする（Ｒは上記の意味を有する）第３段階とを有することを特徴とする式：ＣＨ2＝ＣＨ−ＣＯＯ−Ｒのアクリル酸エステル（Ｒは１〜１８の炭素原子、必要な場合には異種原子、窒素を有するアルキル基を表す）の合成方法。
【請求項２】
第１段階を反応装置中で気相で固体酸触媒の存在下で１５０℃〜５００℃、好ましくは２５０℃〜３５０℃の温度で、ｌ０5〜５×ｌ０5Ｐａの圧力で、Ｈ0で表されるハメット酸度を＋２以下にして実行する請求項１に記載の方法。
【請求項３】
得られたアクロレインを第２段階を２００℃〜３５０℃、好ましくは２５０℃〜３２０℃の温度で、１０5〜５×１０5Ｐａの圧力下で、金属、酸化物、硫酸塩またはリン酸塩の形をしたＭｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択しる少なくとも一つの元素を含む固体酸化触媒の存在下で、酸化反応で実行する請求項１または２に記載の方法。
【請求項４】
第３の段階のエステル化を６０〜９０℃の温度で、１．２×１０5〜２×１０5Ｐａの圧力下で、硫酸、スルホン酸、リン酸、ｐ−トルエンスルホン酸、ベンゼンスルホン酸、メタンスルホン酸またはドデシルスルホン酸誘導体等の酸触媒の存在下で実行し、反応を均質単相媒体中または固体酸触媒、例えば固形物ポリマー、酸性のイオン交換樹脂、特にスルホン化スチレン−ジビニールベンゼン（ＤＶＢ）コポリマーで行い、反応は不均質な２相媒体中で行う、請求項１〜３のいずれか一項に記載の方法。
【請求項５】
最後の段階を２つのサブステージで実行し、その第１サブステージは請求項４と同じであるが式：ＣＨ2＝ＣＨ−ＣＯＯＲ0の軽質アルコールを用いて実行し（Ｒ0はＣＨ3またはＣ2Ｈ5ＣＨ3またはＣ3Ｈ7またはＣ4Ｈ9である）、その第２サブステージは得られたエステルを目的アルコールＲＯＨによってエステル交換反応して所望のエステルを形成する請求項１に記載の方法。
【請求項６】
エステル交換反応を触媒および少なくとも一つの重合禁止剤の存在下で、２０〜１２０℃、好ましくは８０〜１２０の温度で、大気圧〜大気圧以下の圧力、好ましくは５０〜８５ｋＰａで実行し、触媒をアルキル・チタネート、例えば、エチルチタネート、錫誘導体、例えばジブチルすずオキシドまたはジスタノキサン、ジルコニウム誘導体、ジルコニウム・アセチルアセトネート等、マグネシウム誘導体、マグネシウム・エトキシド等またはカルシウム誘導体、カルシウム・アセチルアセトネート等の中から選択する請求項５に記載の方法。
【請求項７】
請求項１〜６のいずれか一項に記載の方法によって得られ、炭素の全重量に対して14Ｃを少なくとも０．２×１０-10重量％含み、好ましくは14Ｃを少なくとも０．６×１０-10重量％含むことを特徴とする式：ＣＨ2＝ＣＨ−ＣＯＯ−Ｒのエステル（ここで、Ｒが１〜１８の炭素原子必要に応じて異種原子、窒素を有する直鎖または分枝したアルキル基を表す）。
【請求項８】
合成で使用するアルコールＲＯＨが生物原料である請求項７に記載のエステル。
【請求項９】
アルコールがバクテリアの存在下でバイオマスを好気性発酵して得たｎ−ブタノールである請求項７または８に記載のエステル。
【請求項１０】
第１段階で、グリセロール：ＣＨ2ＯＨ−ＣＨＯＨ−ＣＨ2ＯＨを酸触媒の存在下で脱水反応して式：ＣＨ2＝ＣＨ−ＣＨＯのアクロレインを作り、第２段階で、得られたアクロレインを触媒酸化によってアクリル酸：ＣＨ2＝ＣＨ−ＣＯＯＨに転換し、最後に第３段階で、第２段階で得られた酸を式：ＣＨ3−（ＣＨ2）3−ＣＨ（Ｃ2Ｈ5）−ＣＨ2ＯＨのアルコールで酸触媒でエステル化反応する式：ＣＨ2＝ＣＨＣＯＯ−ＣＨ2−ＣＨ（Ｃ2Ｈ5）−（ＣＨ2）3−ＣＨ3のアクリル酸エステルの合成方法。
【請求項１１】
第１段階を反応装置中で気相で触媒の存在下で１５０℃〜５００℃、好ましくは２５０℃〜３５０℃の温度で、１０5〜５×１０5Ｐａの圧力で、Ｈ0で表されるハメット酸度が＋２以下にして固体酸触媒の存在下で実行する請求項１０に記載の合成方法。
【請求項１２】
第２段階を、得られたアクロレインを２００の℃から３５０の℃まで変動している温度で、、好ましくは２５０の℃〜３２０の℃で、１０5〜５×１０5Ｐａの圧力で、Ｍｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択される少なくとも一つの元素を含むる金属または酸化物、硫酸塩またはリン酸塩の形をした固体酸化触媒の存在での酸化反応のための反応によって、実行されて実行する請求項１０または１１に記載の方法。
【請求項１３】
エステル化段階を６０〜９０℃の温度、１．２×１０5Ｐａ〜２×１０5Ｐａの圧力下で、例えば、硫酸、スルホン酸、リン酸、ｐ−トルエンスルホン酸、ベンゼンスルホン酸、メタンスルホン酸またはドデシル・スルホン酸誘導体等の均一単相媒体中または固体酸触媒、例えば固形物ポリマー、酸性のイオン交換樹脂、特にスルホン化スチレン−ジビニールベンゼン（ＤＶＢ）コポリマーのような酸触媒の存在下で実行し、この場合、反応を不均質２相媒体中で実行する請求項１０〜１２のいずれか一項に記載の方法。
【請求項１４】
炭素の全重量に対して14Ｃを少なくとも０．２×１０-10重量％含み、好ましくは14Ｃを少なくとも０．６×１０-10重量％含むことを特徴とする、請求項１０〜１３のいずれか一項に記載の方法で製造可能な式：ＣＨ2＝ＣＨＣＯＯ−ＣＨ2−ＣＨ（Ｃ2Ｈ5）−（ＣＨ2）−ＣＨ3のエステル。
【請求項１５】
第１段階で、グリセロール：ＣＨ2ＯＨ−ＣＨＯＨ−ＣＨ2ＯＨを酸触媒の存在下で脱水反応して式：ＣＨ2＝ＣＨ−ＣＨＯのアクロレインを作り、第２段階で、得られたアクロレインを触媒酸化によってアクリル酸：ＣＨ2＝ＣＨ−ＣＯＯＨに転換し、最後に第３段階で、第２段階で得られた酸を式：式Ｒ0ＯＨのアルコール（Ｒ0はＣＨ3またはＣ2Ｈ5かＣ3Ｈ7またはＣ4Ｈ9ある）でエステル化反応し、最後の第４段階で、得られたエステルを式：（ＣＨ3）2−Ｎ−ＣＨ2−ＣＨ2ＯＨのアミノアルコールによってエステル交換反応することを特徴とする式：ＣＨ2＝ＣＨ−ＣＯＯ−ＣＨ2−ＣＨ2−Ｎ（ＣＨ3）2のアクリル酸アミノエステルの合成方法。
【請求項１６】
第１段階を反応装置中で気相で触媒の存在下で１５０℃〜５００℃、好ましくは２５０℃〜３５０℃の温度で、１０5〜５×１０5Ｐａの圧力で、Ｈ0で表されるハメット酸度が＋２以下にして固体酸触媒の存在下で実行する請求項１５に記載の合成方法。
【請求項１７】
第２段階を、得られたアクロレインを２００の℃から３５０の℃まで変動している温度で、好ましくは２５０の℃〜３２０の℃で、１０5〜５×１０5Ｐａの圧力で、Ｍｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択される少なくとも一つの元素を含む金属または酸化物、硫酸塩またはリン酸塩の形をした固体酸化触媒の存在での酸化反応のための反応によって、実行されて実行する請求項１５または１６に記載の方法。
【請求項１８】
第３段階のエステル化を式：Ｒ0ＯＨのアルコール（Ｒ0はＣＨ3またはＣ2Ｈ5かＣ3Ｈ7またはＣ4Ｈ9）で、６０〜９０℃の温度で、酸触媒の存在下で、１．２×１０5Ｐａ〜２×１０5Ｐａの圧力下で、例えば、硫酸、スルホン酸、リン酸、ｐ−トルエンスルホン酸、ベンゼンスルホン酸、メタンスルホン酸またはドデシル・スルホン酸誘導体等の均一単相媒体中または固体酸触媒、例えば固形物ポリマー、酸性のイオン交換樹脂、特にスルホン化スチレン−ジビニールベンゼン（ＤＶＢ）コポリマーのような酸触媒の存在下で実行し、この場合、反応を不均質２相媒体中で実行する請求項１５〜１７のいずれか一項に記載の方法。
【請求項１９】
第４段階のエステル交換反応を２０〜１２０℃、好ましくは８０〜１２０℃の温度で、大気圧または大気圧以下の圧力、好ましくは５０〜８５ｋＰａの圧力で、少なくとも一つの重合禁止剤および触媒、例えば、アルキル・チタネート、エチル・チタネート、錫誘導体、ジブチルすずオキシドまたはジスタノキサン等、ジルコニウム誘導体、例えばジルコニウム・アセチルアセトネート、マグネシウム誘導体、マグネシウム・エトキシド等またはカルシウム誘導体、カルシウム・アセチルアセトネート等之中から選択されるの触媒の存在下で実行することを特徴とする請求項１５〜１９のいずれか一項に記載の方法。
【請求項２０】
請求項１５〜１８のいずれか一項に記載の方法で得られ、炭素の全重量に対して14Ｃを少なくとも０．２×１０-10重量％含み、好ましくは14Ｃを少なくとも０．６×１０-10重量％含むことを特徴とする式：ＣＨ2＝ＣＨ−ＣＯＯ−ＣＨ2−ＣＨ2−Ｎ（ＣＨ3）2のアクリル酸アミノエステル。
【請求項２１】
請求項７〜９、１４または２０に記載のエステルの、ポリマーまたはコポリマー化合物の重合用モノマーまたはコモノマとしての使用。
【請求項２２】
請求項７〜９、１４または２０のエステルの重合によって得られるポリマーまたはコポリマー。
【発明の詳細な説明】
【技術分野】
【０００１】
本発明は、下記式のアクリル酸エステルの合成方法に関するものである：
ＣＨ2＝ＣＨ−ＣＯＯ−Ｒ
（ここで、Ｒは１〜１８の炭素原子を有する直鎖または分枝したアルキル基を表し、必要に応じてヘテロ原子、例えば窒素を有することができる）
【背景技術】
【０００２】
アクリル酸エステル（アクリレート）は工業的に広く使用されおり、ポリマー製造でのその使用範囲は広い。しかし、コポリマーまたはターポリマーの製造でモノマーまたはコモノマーとして使用されるアクリレートの中には純度の規格が問題になる場合がある。ある種の化合物の純度の規格は最終用途のポリマーの品質に直接関係してくる。そして、こうした規格は極めて高価な分留や精製法を用いないと達成するのが難しい。
【０００３】
アクリレートはアクリル酸と最終エステル構造を構成するポリマーの合成に必要なヒドロキシル化合物との単純なエステル化またはアクリル酸メチル、アクリル酸エチル、プロ
ピル・アクリレートまたはブチルアクリレートタイプの軽質アクリレートのトランスエステル化（エステル交換）反応によって製造される。
【０００４】
例えば２ＥＨＡで表される下記式：
ＣＨ2＝ＣＨ−ＣＯＯ−ＣＨ2−ＣＨ（Ｃ2Ｈ5）−ＣＨ3
の２−エチルヘキシル・アクリレート−は一般に式ＣＨ2＝ＣＨ−ＣＯＯＨのアクリル酸と２−エチルエチルヘキサノールとのエステル化で直接得られる：
ＣＨ2＝ＣＨ−ＣＯＯＨ＋ＣＨ3−（ＣＨ2）3−ＣＨ（Ｃ2Ｈ5）−ＣＨ2ＯＨ  −＞  ＣＨ2＝ＣＨ−ＣＯＯ−ＣＨ2−ＣＨ（Ｃ2Ｈ5）−（ＣＨ2）3−ＣＨ3＋Ｈ2０
一般にＡＤＡＭＥとよばれる式ＣＨ2＝ＣＨ−ＣＯＯ−ＣＨ2−ＣＨ2−Ｎ（ＣＨ3）2のアミノエステル、ジメチルアミノエチルアクリレートは式ＣＨ2＝ＣＨ−ＣＯＯＲ0のアクリル酸エステルから下記反応に従ったエステル交換反応で得られる：
ＣＨ2＝ＣＨ−ＣＯＯＲ0＋（ＣＨ3）2Ｎ−ＣＨ2−ＣＨ2ＯＨ  −＞  ＣＨ2＝ＣＨ−ＣＯＯ−ＣＨ2−ＣＨ2−Ｎ（ＣＨ3）2＋Ｒ0ＯＨ
（ここで、Ｒ0はＣＨ3またはＣ2Ｈ5またはＣ3Ｈ7またはＣ4Ｈ9である）
【０００５】
コポリマーにエラストマー特性を与えるために共重合プロセスで広く用いられている式：ＣＨ2＝ＣＨ（ＣＯＯ−Ｃ4Ｈ9）のエステルであるブチルアクリレート（ＢｕＡ）は一般にアクリル酸とn−ブタノールとの直接エステル化によって得られる。
【０００６】
繊維製造の共重合プロセスで広く用いられる式：ＣＨ2＝ＣＨ−ＣＯＯ−ＣＨ3のメチルアクリレート（ＭＡ）は一般にアクリル酸とメタノールとの直接エステル化で合成される。
【０００７】
繊維織物に凝集性を与えるために共重合プロセスで広く用いられる式：ＣＨ2＝ＣＨ−
ＣＯＯ−Ｃ2Ｈ5のアクリル酸エチル（ＥＡ）は一般にアクリル酸とエチルアルコールとの直接エステル化で合成される。
【０００８】
しかし、最終的工業的用途を満たす純度を有するモノマーを得るのは難しい。この点に関しては本出願人の特許文献１（フランス特許第2 777 561号公報）が参照できる。この特許には「汚染源」、例えばアクリル酸エチル（ＥＡ）やジメチルアミノエタノール（ＤＭＡＥ）の含有量を厳しい閾値以下の量で含む生成物を得るための複雑なＡＤＡＭＥの製造方法が記載されている。
【０００９】
酸触媒を用いる２ＥＨＡの合成では一般にスルホン酸型の強いカチオンの樹脂である酸性樹脂を用いた不均質触媒が工業的に使用される。２ＥＨＡ製造の問題は不純物、特にマレイン酸型化合物のレベルが高く、大抵のマーケット分野、特に感圧接着剤（PSA）用エステルのスペックから外れてしまうことである。
【００１０】
上記タイプのプロセスで出発材料として使用されるアクリル酸（ＡＡ）は工業的には一般にプロピレンから作られる。すなわち、プロピレンを下記の２つの反応段階で酸化する：
（１）ＣＨ2＝ＣＨ−ＣＨ3＋Ｏ2−＞ＣＨ2＝ＣＨ−ＣＨＯ＋Ｈ2０
（２）２Ｈ2＝ＣＨ−ＣＨＯ＋Ｏ2−＞２ＣＨ2＝ＣＨ−ＣＯＯＨ
全体の反応は下記になる：
ＣＨ2＝ＣＨ−ＣＨ3＋３／２Ｏ2−＞２ＣＨ2＝ＣＨ−ＣＯＯＨ＋Ｈ2Ｏ
【００１１】
このアクリル酸合成は「石油化学製品合成」として知られ、２つの連続した酸化反応の出発材料としてプロピレンを使用する。従って、それ自体を販売可能なアクロレイン（ACO）合成の第１段階で合成を停止させるか、酸化反応を終りまで行ってアクリル酸を合成するかの２つの場合に対応できる。
【００１２】
しかし、この非常に効率的な酸化反応プロセスは従来の精製法を用いて精製した後でも主生成物との分離が非常に難しい副産物または不純物、例えばフルフラール、環式アルデヒド、無水マレイン酸またはマレイン酸等が形成されるといった不利な点がある。
【００１３】
アクリル酸製造の反応は気相で一般に２段階で実行され、下記の段階を２つの別々の反応装置または1つの反応装置で実行できる。
（１）プロピレンを実質的に定量的に酸化反応してＡＡがマイナーな成分であるアクロレ
イン（ACO）リッチな混合物金を作る第１段階、
（２）ACOをＡＡに変換する第２段階。
【００１４】
第２段階の酸化反応から得られる気体混合物はアクリル酸以外に以下を含む：
（１）一般に使用される温度および圧力条件下で非凝縮性の軽質化合物（窒素、未変換酸素およびプロピレン、プロピレン反応物中に存在するプロパン、最終酸化反応で形成された少量の一酸化炭素および二酸化炭素）
（２）凝縮可能な軽質化合物：特にプロピレン酸化反応で生じた水、未変換アクロレイン、軽質アルデヒド、例えばホルムアルデヒドおよびアセトアルデヒド、酢酸、反応部で発生したる主として不純物）
（３）重質化合物：フルフラール、ベンズアルデヒド、無水マレイン酸、安息香酸等
【００１５】
製造の第２相は第２段階から得られた気体混合物を吸収塔の底部へ導くことでＡＡを回収することに本質がある。カラム最上部で導かれた溶剤に対してカウンターフローで流す。上記の大多数のプロセスではこのカラムでの溶剤は水または高い沸点を有する疎水性溶剤である。
【００１６】
吸収剤溶剤として水を使用している吸収プロセスの場合、追加の精製段階は一般に水の存在下で溶剤抽出またはヘテロ共沸蒸留カラムで行う脱水段階と、軽質物、特に酢酸および蟻酸の回収段階と、重質化合物の分離段階とから成る。
【００１７】
疎水性溶剤を使用したプロセスの場合も第1の吸収塔の最上位で実行される水の回収以外は基本的に同じ段階である。これらのプロセスは高い沸点を有する溶剤を非常に多量に使用し、運転コストが高く、カラム底部の熱レベルが高く、環境に有害な溶剤が出るという問題が生じる。
【００１８】
これらのプロセスでは上記の課題以上に、重質化合物の分離が主たる問題と成る。
【００１９】
さらに、このプロセスは石油から得られた化石材料のプロピレンを使用するという不利な点がある。石油が枯渇し、ますます高価になることは公知である。また、例えばアクリル酸中に0.01重量％以上の濃度で痕跡量の形でフルフラールが存在していたとしても所望用途の生成物の重合には大きな欠点になる。
【００２０】
同様に、このプロセスでは副産物として無水マレイン酸またはマレイン酸が0.1重量％以上の濃度で合成されるという不利な点がある。これはある種の用途ではモノマーの酸度を上げるという主たる欠点になる。
【００２１】
ＢｕＡはイソ異性体（イソブチル・アクリレート）として存在し、最終ポリマーのＴｇ（グラス遷移温度）を変えることになる。
【００２２】
ＥＡでは、フルフラールがＡＤＡＭＥの製造に有害であり、このモノマーを次のカチオンのフロック生成剤前駆体として使用するときに有害な不純物を構成する。
【００２３】
本発明の目的は、出発材料としてプロピレンでなくグリセロールを使用するという最近
の開発対象である、アクリル酸合成のための他のプロセスを使用して上記エステルを合成する新しい方法を提供して、上記欠点を無くすことにある。
さらに、植物および／または動物起源のアルコールを使用することで、基本的に再生可能な出発材料を消費するプロセスの「生物原料」性をより強化することにある。
【００２４】
本発明によるアクリル酸の合成方法は以下の反応過程に従ったグリセロールを脱水してアクロレインにする第１段階とアクロレインを酸化してアクリル酸にする第２段階との２つの段階から成る：
ＣＨ2ＯＨ−ＣＨＯＨ−ＣＨ2ＯＨ−＞ＣＨ2＝ＣＨ−ＣＨＯ＋２Ｈ2Ｏ
ＣＨ2＝ＣＨ−ＣＨＯ＋1/2Ｏ2−＞ＣＨ2＝ＣＨ−ＣＯＯＨ
【００２５】
グリセロールからアクロレインを製造する方法は古くから知られている。グリセロール（グリセリンともよばれる）は植物および／または動物起源油のメタノール溶媒分解でメチルエステルと同時に得られる。後者は特にガス油および国内の加熱油の燃料として使用される。グリセロールは植物および／または動物油の加水分解で得られ、脂肪酸となり、植物および／または動物油の鹸化でセッケンが形成される。これは「グリーン」な天然物で、多量にあり、保存、輸送ができ、大規模に利用できる。グリセロールの純度を改良する研究は多数行われており、グリセロールを脱水してアクロレインにするルートはその1つである。
【００２６】
グリセロールからアクロレインを得るための上記反応は平衡反応である。大抵の場合、水和反応は低温が好ましく、脱水は高温が好ましい。従って、アクロレインを得るために反応を進めるためには十分な温度および／または減圧が必要である。反応は液相または気相で実行できる。この反応が酸触媒で起きることは公知である。一般に、アクロレインの酸化反応は気相で酸化触媒の存在下で実行される。
【００２７】
この問題に関してここ10年間に行なわれた研究として特許文献２（フランス特許第.69.5931号公報）を挙げることができる。この特許ではグリセロール蒸気を酸性塩（リン酸塩）上に高温で通してアクロレインを得る。分別蒸留後の収率は75％以上である。
【００２８】
特許文献３（米国特許第2 558 520号明細書）では芳香族溶剤中に懸濁したリン酸塩で含浸した珪藻土の存在下で気体/液相で脱水反応を実行する。これらの条件でのグリセロールのアクロレインへの変換度は72.3％である。
【００２９】
特許文献４（米国特許第5 387 720号明細書）にはハメット酸度で定義される固体酸触媒上で液相または気相でグリセロールの脱水でアクロレインを製造する方法が記載されている。この特許では10〜40％のグリセロール水溶液を使用し、反応は液相では180℃〜340℃の温度で、気相では250℃〜340℃で実行される。この特許の著者は100％のグリセロール変換度が可能な気相反応が好ましいとしている。この反応では縮合後のアクロレイン水溶液中に副産物、例えばヒドロキシプロパノン、プロピオンアルデヒド、アセトアルデヒド、アセトンがグリセロールからアクロレインの付加生成物として含まれる。グリセロールの約10％はヒドロキシプロパノンに転換される。これはアクロレイン溶液中の主たる副産物である。回収したアクロレインは分別凝縮または蒸留で精製する。液相反応の変換率は15〜25％で、容認できない量の副産物が形成され、所望品質と相容れないモノマー（アクロレインまたはアクリル酸）の品質を得ることはできない。
【００３０】
特許文献５（国際特許第WO 06／087083号公報）では分子状酸素の存在下で気相でグリセロールの脱水反応を実行する。
【００３１】
特許文献６（国際特許第WO 06／87,084号公報）では気相でのグリセロールの脱水にハメット酸度H0が−９〜−１８の酸性の固体を使用することを勧めている。一般に、グリセロールの脱水反応で使用する出発材料は水溶液である。
【００３２】
アクリル酸を製造するためにアクロレインを２段階で酸化反応する方法は特許文献７（欧州特許第EP 1 710 227号公報）に記載されている。気相のグリセロールの脱水反応で得られた反応生成物は次の段階の気相の酸化反応でアクリル酸になる。このプロセスは各反応に適した触媒を収容した２つの反応装置で直列に実行される。特許文献８（国際特許第WO 06／092272号公報）には脱水および酸化反応の第1、第２の２段階之の後に精製されたアクリル酸を得るための追加の段階を有する全プロセスが記載されている。
【００３３】
2006年12月19日の特許文献９（フランス特許第FR 2 909 999号公報）には第１段階のグリセロールの脱水で得られた反応気体中の水の分縮を実行する2段階プロセスが記載されている。その後、アクリル酸にするための気体を酸化反応の第２段階の反応装置へ送る。この追加の縮合段階は水の一部が液相として凝縮され、アクロレインの全てがガスの形のままであるような温度にガス流体を冷やすことに本質がある。
【００３４】
特許文献１０（国際特許第WO 06／114506号公報）には1段階で反応を実行する方法が提案されている。この特許では分子状酸素の存在下でグリセロールのオキシハイドレーション反応によって1段階でアクリル酸を製造し、２つの脱水および酸化反応をする。
【先行技術文献】
【特許文献】
【００３５】
【特許文献１】フランス特許第2 777 561号公報
【特許文献２】フランス特許第.69.5931号公報
【特許文献３】米国特許第2 558 520号明細書
【特許文献４】米国特許第5 387 720号明細書
【特許文献５】国際特許第WO 06／087083号公報
【特許文献６】国際特許第WO 06／087084号公報
【特許文献７】欧州特許第EP 1 710 227号公報
【特許文献８】国際特許第WO 06／092272号公報
【特許文献９】フランス特許第FR 2 909 999号公報
【特許文献１０】国際特許第WO 06／114506号公報
【発明の開示】
【発明が解決しようとする課題】
【００３６】
本発明の目的は、グリセロールを主たる出発材料として使用した各種の合成方法によって得られたアクリル酸を使用することで、エステルを製造する方法での上記の欠点を克服することにある。
【課題を解決するための手段】
【００３７】
本発明の対象は、酸触媒の存在下でグリセロール：ＣＨ2ＯＨ−ＣＨＯＨ−ＣＨ2ＯＨを脱水反応して式：ＣＨ2＝ＣＨ−ＣＨＯのアクロレインを作る第1段階と、
得られたアクロレインを触媒酸化によってアクリル酸ＣＨ2＝ＣＨ−ＣＯＯＨに転換する第２段階と、
第２段階で得た酸をエステル化反応させてアルコール：ＲＯＨにする（Ｒは上記の意味を有する）第３段階とを有することを特徴とする式：ＣＨ2＝ＣＨ−ＣＯＯ−Ｒのアクリル酸エステル（Ｒは１〜１８の炭素原子、必要な場合には異種原子、窒素を有するアルキル基を表す）の合成方法にある。
【発明を実施するための形態】
【００３８】
本発明の変形例では第３段階を2つのサブステージで実行する。その第１サブステージはＣ1〜４の炭素原子を有する軽質アルコールを用いて実行し、その第２サブステージでは得られたエステル、一般にメチルまたはエチルエステルを目的アルコールＲＯＨによってエステル交換反応して所望のエステルを形成する。この変形例はアルコールROHが異種原子（例えば窒素）を含む場合に特に適用される。
【００３９】
本発明のさらに他の変形例では特許文献１０（国際特許第WO 06／114506号公報）に記載のように、分子状酸素の存在下でグリセロールのオキシハイドレーション反応により単一の反応装置で実行し、2つの連続した脱水および酸化反応を使用する。
【００４０】
本発明のさらに他の変形例では、グリセロール脱水の第１段階から得られた流れ中に存在する水を縮合する中間段階を実行し、その後にアクリル酸にする酸化反応の第２段階用反応装置へ送る。
【００４１】
グリセロール脱水の第１段階は触媒の存在下で150℃〜500℃、好ましくは250℃〜350℃の温度、１０5Pa〜５×１０5Paの圧力で反応装置で気相で実行される。使用する反応装置は固体酸触媒の存在下の固定床、流動床または循環流動床またはモジュール配置（シートまたはパン）である。
【００４２】
適した触媒は反応媒体に不溶な均質または多相材料で、Ｈｏで表されるハメット酸度が＋２以下のものである。ハメット酸度に関しては非特許文献１で引用した特許文献１１に記載されている。
【特許文献１１】米国特許第US 5 387 720号明細書
【非特許文献１】K. Tanabe et al. in "Studies in Surface Science and Catalysis", vol. 51, 1989, chap. 1 and 2
【００４３】
ハメット酸度は指示薬を使用してアミン滴定で測定され、また、気相の塩基吸着によって決定される。ハメット酸度Ｈｏが＋２以下の触媒は天然または合成のシリカ質材料または酸性ゼオライト；モノ、ジ、トリまたはポリ酸性無機酸で被覆された無機物担体、例えば、酸化物；酸化物または混合酸化物またはヘテロポリ酸の中から選択できる。
【００４４】
これらの触媒は一般にヘテロポリ酸塩から成ることができ、そのプロトンを周期律表のＩ〜XVI族元素から選択される少なくとも一つのカチオンで置換したヘテロポリ酸にすることができる。このヘテロポリ酸塩は、ＭｏおよびＶから成る群の中から選択される少なくとも一つの元素を有する。
【００４５】
さらに、鉄、リン、セシウム、リンおよびタングステンをベースにした混合酸化物も挙げられる。
【００４６】
ゼオライト、ナフィオン（Nafion、登録商標）複合材料（フッ素化ポリマースルホン酸ベース）、塩素化アルミナ、燐タングステンおよび／またはシリカタングステン酸および酸の塩並びにボレートＢＯ3、スルフェートＳＯ4、タングステートＷＯ3、フォスフェートＰＯ4、シリケートＳｉＯ2またはモリブデートＭｏＯ3のような酸基を含浸した酸化タンタルＴａ2Ｏ5、酸化ニオブＮｂ2Ｏ5、アルミナＡｌ2Ｏ3、酸化チタンＴｉＯ2、ジルコニアＺｒＯ2、酸化スズＳｎＯ2、シリカＳｉＯ2またはアルミノケイ(珪)酸ＳｉＯ2−Ａｌ2Ｏ3のような金属酸化物型の各種固体の中から選択するのが有利である。
【００４７】
上記触媒にはプロモータ、例えばＡｕ、Ａｇ、Ｃｕ、Ｐｔ、Ｒｈ、Ｐｄ、Ｒｕ、Ｓｍ、Ｃｅ、Ｙｔ、Ｓｃ、Ｌａ、Ｚｎ、Ｍｇ、Ｆｅ、Ｃｏ、Ｎｉまたはモンモリロナイトを加えることができる。
【００４８】
好ましい触媒は燐酸ジルコニア、タングステンジルコニア、シリカ質ジルコニア、硫酸酸化チタンまたはチタネートまたは燐タングステン酸塩を含浸した酸化チタンまたは酸化錫、燐酸アルミナまたはシリカ、ヘテロポリ酸またはヘテロポリ酸塩、鉄リン酸塩、プロモータを含む鉄燐酸塩である。
【００４９】
本発明方法の第２段階は、以下の条件で実行される。第１段階で得られたアクロレインリッチな流れ（アクロレイン濃度は一般に2〜15容積％）の酸化反応を分子状酸素の存在下かつ反応条件下で不活性な気体、例えばN2、C02、メタン、エタン、プロパン、その他の軽質アルカンおよび水の存在下で実行する。分子状酸素は空気の形または濃縮空気または分子状酸素で希釈した空気の形等で、流入流に対して１〜20容積％の含有量（反応装置入口の2％のACOに対する最小ストイキオメトリ）で導入できる。反応液が引火性領域内になるのを妨ぐために、不活性ガスはプロセスに必要で、その全部または一部を第２段階の反応装置の下流にある分離カラムの頂部で得られた気体にすることができる。
【００５０】
酸化反応は200℃〜350℃、好ましくは250℃〜320℃の温度で、１０5〜５×１０5Pa の圧力下で実行される。この反応では当業者に酸化触媒として周知の全ての種類の触媒が使用できる。一般に、金属の形または酸化物、硫酸塩またはリン酸塩の形をしたＭｏ、Ｖ、Ｗ、Ｒｅ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択される少なくとも一つの元素を含む固形物が使用される。特に、Ｍｏおよび／またはＶおよび／またはＷおよび／またはＣｕおよび／またはＳｂおよび／またはＦｅを主成分とする混合酸化物の形で使用する。
【００５１】
反応装置は固定床、流動床または循環流動床で点できる。また、下記文献に記載の触媒モジュール式の範列を有するプレート交換体を使用することもできる。
【特許文献１２】欧州特許第EP 995 491号公報
【特許文献１３】欧州特許第EP 1 147 807号公報
【特許文献１４】米国特許第US 2005/0020851号明細書
【００５２】
エステル、アクリル酸エチル、アクリル酸メチル、ブチルアクリレート、プロピル・アクリレートおよびエチルヘキシル・アクリレートを合成するための第３段階のエステル化は下記のような従来の条件下で実行される。
【００５３】
触媒反応は60〜90℃温度および1.2×１０5Pa〜２×１０5Paの圧力で実行される。エステル化反応の触媒は酸であり、無機酸、例えば硫酸、スルホン酸またはリン酸またはp−トルエンスルホン酸、ベンゼンスルホン酸、メタンスルホン酸または、ドデシルスルホン酸誘導体等から選択でき、均質単相媒体中で反応させることができる。また、触媒は固形物ポリマー、酸性イオン交換樹脂にすることができる。この場合には反応は不均質２相媒体中で行う。
【００５４】
この場合の触媒は一般にゲルまたはマクロポーラス型の「酸性樹脂」として公知のスルホン化スチレン/ジビニールベンゼン（DVB）コポリマーで、DVB含有量は２〜２５重量％にすることができ、樹脂のＨ＋ｅｑ．／ｌで表される酸度は１〜２の間にある。これは例えばLanxess社からLewatitの名称で市販されており、また、Rohm and Hass社からAmberlystの名称で市販されている。Amberlyst 131およびLewatit K1461型の酸性イオン交換樹脂触媒を使用するのが好ましい。反応は連続運転する反応装置で実行される。
【００５５】
軽質アルコールを用いてエステル化する上記プロセスの別の実施例では、所望のエステルのための「標的」アルコールを用いたエステル交換反応を下記のエステル交換反応条件で行う。すなわち、下記文献に記載のように、エステル交換反応反応をバッチまたは連続的に実行する。
【特許文献１５】フランス特許第FR 2 617 840号公報
【特許文献１６】フランス特許第FR 2 777 561号公報
【特許文献１７】フランス特許第FR 2 876 375号公報
【００５６】
エステル交換反応プロセスは触媒および少なくとも一種の重合禁止剤の存在下で大気圧または大気圧以下の圧力で20〜120℃の温度で、触媒の存在下で、軽質アクリル酸エステル／アミノアルコールのモル比を1.3〜5し、軽質アクリル酸エステルを標的アルコール、一般にジアルキルアミノアルコールと反応させる。反応中、軽質エステル／軽質アルコール共沸混合物を抜き出し、反応の終わりにジアルキルアミノアルコール・アクリレートを一般に蒸留で分離する。
【００５７】
「ジアルキルアミノアルコール・アクリレート」という用語はジメチルアミノエチル・アクリレートおよびジエチルアミノエチル・アクリレートを意味する。
【００５８】
触媒としてはアルキル・チタネートが使用できる。アルキル・チタネートの例はエチル・チタネート、錫誘導体、例えばジブチル錫オキシドまたはジスタノキサン、ジルコニウム誘導体、例えばマグネシウム・エトキシドまたはカルシウム誘導体、ジルコニウム・アセチルアセトネート、マグネシウム誘導体、例えばカルシウム・アセチルアセトネートである。これらの化合物はジアルキルアミノアルコール１モルに対して10-3モル〜５×10-2モルの比率、好ましくは５×10-3モル〜１×10-2モルの比率で使用する。
【００５９】
ジアルキルアミノアルコールに対する軽質アクリル酸エステルのモル比は1.5〜2.5にするのが好ましい。反応中、温度は80〜120℃、好ましくは90〜115℃の間に維持するのが好ましく、反応は50〜85kPaにしする。すなわち、わずかに減圧下に維持する。
【００６０】
本発明に適したジエチルアミノエチルアルコールの中ではジアルキルアミノアルコールおよびジメチルアミノエチルアルコールが好ましく、ジメチルアミノエタノールが好ましい。
【００６１】
重合禁止剤としてフェノチアジン系、ヒドロキノン・ジメチルエーテル、ヒドロキノン、ジ（tert-ブチル）メチルヒドロキシトルエンまたは4-ヒドロキシ−Tempoを全供給量に対して500〜2500ppmの比率で単独または混合して使用できる。
【００６２】
本発明のプロセスの好ましい実施例では式：ＣＨ2＝ＣＨ−ＣＯＯ（ＣＨ2−ＣＨ2−Ｎ（ＣＨ3）2のアクリル酸アミノエステルが合成される。この場合には第２段階で得られた酸を第３段階で軽質アルコール、メタノールまたはエチルアルコールでエステル化し、最後に、形成されたエステルを式：（ＣＨ3）2−Ｎ−ＣＨ2−ＣＨ2ＯＨのアミノアルコールを用いてエステル交換反応する。
【００６３】
解決すべき技術的問題は純度の高い、すなわち、この場合にはこのエステルの次の用途で問題となる化合物のフルフラールの含有量が3ppm未満であるアクリル酸エステルを製造することである。すなわち、上記化合物は特に例えばＣＨ3Ｃ１を用いて「ADAME−Quats」として知られた四元塩に転換される。この「ADAME−Quats」はQuats/アクリルアミド共重合体の形でADAMEの形で水質調節用フロック生成剤となるが、ADAME−Quats中に不純物としてフルフラールがわずかな量存在するだけでモノマーの重合に非常に強い効果を与え、分子量（Mw）がはるかに低くなるということが分かっている。従って、この用途での生成物の有効度に対しては純度が必要である。
【００６４】
第１段階でグリセロールの脱水反応をハメット酸度H0を+2以下の酸触媒の存在下で行い、第２段階で金属Moおよび／またはVおよび／またはWおよび／またはCuおよび／またはSbおよび／またはFeから成る混合酸化物の形の触媒の存在下で酸化反応によってアクロレインを酸化してアクリル酸にするプロセスの変形例では、第３段階で酸を式：Ｒ0ＯＨの軽質アルコール（Ｒ0は1〜４の炭素原子を有するアルキル基）、好ましくはエチルアルコールでエステル化し、そして最後にこのエステル（ＣＨ3）2−Ｎ（ＣＨ2−ＣＨ2ＯＨのアミノアルコールによってトランスエステル化する。
【００６５】
この第３段階終了後に、好ましくはチタン酸テトラブチル、テトラエチル・チタネートまたはテトラ（2−エチルヘキシル）チタネートから成る触媒の存在下で撹拌反応器中で90〜120℃の温度で、0.5×１０5Pa〜１０5Paの圧力で式：（ＣＨ3）2−Ｎ−ＣＨ2−ＣＨ2ＯＨのアミノアルコールで軽質アクリレートをエステル交換反応する。
【００６６】
第１段階終了後に、第２段階に入れる前に水を脱水した後（これが反応媒体の大部分）（グリセロールが水溶液の形で処理されるのを思い出す必要がある）のアクロレイン中のフルフラール含有量は、プロピレンプロセスの第１段階からの流れ中の出口の数百ppmと比較して、数十ppmオーダである。
【００６７】
アクリル酸の精製段階、エステル化段階、それからエステルのエステル交換反応段階によって、テクニカルなＡＡ（TAA）中のフルフラール含有量は低下し、アクリル酸エチル中で10ppm、最終ADAME中で3ppm未満になる。各段階から得られる流れは蒸留によって精製される。得られたADAMEは例えば下記文献に記載の方法で塩化メチルを用いて定量化され、例えば、活性物質含有量が80％のADAMQUAT MC水溶液になる。
【特許文献１８】欧州特許第EP 1 144 356号公報
【特許文献１９】欧州特許第EP 1 144 357号公報
【特許文献２０】国際特許第WO 00／43348号公報
【００６８】
その後、このADAMQUAT MCはアクリルアミドと重合され、得られたポリマーは下記文献に記載のように0.1％のコポリマーを含む１モルのNaCl水溶液を外界温度で測定した粘度で特徴づける。
【特許文献２１】フランス特許第FR 2815036号公報
【００６９】
本発明のプロセスの他の好ましい実施例では残渣酸度の含有量が低い下記式のエステルを合成する：
ＣＨ2＝ＣＨ−Ｃ００−ＣＨ2−ＣＨ（Ｃ2Ｈ5）−（ＣＨ2）3−ＣＨ3（２ＥＨＡ）
【００７０】
式：ＣＨ2＝ＣＨ−ＣＯＯ−ＣＨ2−ＣＨ（Ｃ2Ｈ5）−（ＣＨ2）3−ＣＨ3（一般に２ＥＨＡとよばれる）のエステルは一般に以下の反応に従って式：ＣＨ2＝ＣＨ−ＣＯＯＨを有するアクリル酸と２−エチルヘキサノールとのエステル化によって得られる：
ＣＨ2＝ＣＨ−ＣＯＯＨ＋ＣＨ3−（ＣＨ2）3−ＣＨ（Ｃ2Ｈ5）−ＣＨ2ＯＨ＜−＞ＣＨ2＝ＣＨ−ＣＯＯ−ＣＨ2−ＣＨ（Ｃ2Ｈ5）−（ＣＨ2）3−−ＣＨ3＋Ｈ2Ｏ
【００７１】
この平衡反応は水を除去すること、一般には溶剤を使用して随伴によって水とのヘテロ共沸混合物にするか、より簡単で好ましくはアルコール、エステルおよび水から成るヘテロ共沸混合物の形にしてエステル形成の方へ進めなければならない。沈殿によって水相は分離除去し、有機相は反応段階へリサイクルする。
【００７２】
純粋なアクリル酸エステルを得るために、精製の以下の段階は、トッピング・カラムの
最上位で軽質化合物（主として過剰アルコール、未変換アクリル酸および残留水）を除去し、テーリング・カラムの頂部で純粋な生成物を回収し、カラムの底部で重質化合物を除去することに本質がある。
【００７３】
化学製品型の従来の石油プロセスに従ってアクリル酸からアクリル酸エステル２ＥＨＡを製造し、酸性樹脂をベースにしたプロセスを使用して２−エチルヘキサノールとエステル化する時の問題は、エステル中に存在する不純物のレベルが高く、特にマレイン酸型の化合物の不純物が多く、酸が存在すると重合プロセスが遅くなる接着剤、皮革および織物材料処理等の多くの分野での仕様の許容限度外となる。
【００７４】
精製済みモノマー中の残留酸度は主として２つの供給源：アクリル酸の存在とエステル化で仕様するアクリル酸の不純物としての無水マレイン酸の存在からくる。残留アクリル酸の回収は反応段階後に第1トッピング・カラムの頂部で軽質化合物を回収して実行できるが、マレイン酸またはその無水物の回収は無水マレイン酸が２ＥＨＡと同様な揮発度を有する化合物であるためずっと難しい。無水マレイン酸はアルコールとのエステル化で（2−エチルヘキシル）マレアートおよびジ（2−エチルヘキシル）マレアートへの変換が不完全なときにできる。モノ（2−エチルヘキシル）マレアートは熱的にあまり安定していない化合物で、精製カラムで不均化して無水物となる。このプロセスでは不均化反応で生じたおよび／またはエステル化で変換されないアクリル酸の不純物として存在する無水マレイン酸はその沸点がモノマーのそれと同様なため蒸留によって簡単には除去できない。エステルからポリマーを製造する再には合成されたエステルの酸度が有害である。
【００７５】
この化合物を工業的に満足な純度で得ることは難しいということは下記との共重合に記載されている。
【特許文献２２】フランス特許第FR 2818 639号公報
【００７６】
この問題を解く唯一の解決策は供給原料から無水マレイン酸を除去することであり、氷状アクリル酸（Glacial Acrylic Acid）と呼ばれるものを使用するか、エステル化段階で例えば水酸化ナトリウムを用いた中和で無水マレイン酸から形成されるモノマレアートを回収する追加の精製段階を付加するかである。しかし、残念なことに、これら２つの解決策は追加のコストを必要とするため工業的ではない。
【００７７】
本発明の1つの目的は、出発材料としてプロピレンでなくてグリセロールを使用するアクリル酸合成プロセスを使用して、２ＥＨＡの合成の新しい方法の使用方法を提供することで上記の欠点を無くすことにある。
【００７８】
本発明の対象は、第１段階で、グリセロール：ＣＨ2ＯＨ−ＣＨＯＨ−ＣＨ2ＯＨを酸触媒の存在下で脱水反応して式：ＣＨ2＝ＣＨ−ＣＨＯのアクロレインを作り、第２段階で、得られたアクロレインを触媒酸化によってアクリル酸：ＣＨ2＝ＣＨ−ＣＯＯＨに転換し、最後に第３段階で、第２段階で得られた酸を式：ＣＨ3−（ＣＨ2）3−ＣＨ（Ｃ2Ｈ5）−ＣＨ2ＯＨのアルコールで酸触媒でエステル化反応する、式：ＣＨ2＝ＣＨＣＯＯ−ＣＨ2−ＣＨ（Ｃ2Ｈ5）−（ＣＨ2）3−ＣＨ3のアクリル酸エステルの合成方法にある。
【００７９】
プロピレンから出発してアクロレインの酸化反応ＡＡを得る方法では反応装置の出口での無水マレイン酸の含有量が１重量％程度であり、精製段階後の「テクニカル純度の」ＡＡ（TAA）のその含有量は一般に1000〜1500ppm程度である。しかし、TAA中に存在する無水マレイン酸はTAAを2−エチルヘキサノールとエステル化して2−エチルヘキシルモノマレアートおよび主としてジ（2−エチルヘキシル）マレアート（10倍）のエステルを形成する段階でも媒体中に残る。重産物である後者の分離は蒸留によって比較的簡単である。しかし、蒸留中にモノマレアートが「ディスミューテート（dismutates）」してジマレアートになり、これは簡単に分離でき、不利ではないが、同時に得られる無水マレイン酸の一部が生成した２ＥＨＡ中に残り、そのレベルは工業用仕様の閾値（＜40ppm）をはるかにオーバーする。
【００８０】
脱水および酸化反応の第1の２つの段階は上記のように行い、エステル化反応は50〜150℃の温度で固体酸触媒、例えばLewatit K262lまたはAmberlyst 15型に樹脂の存在下で液相で１〜３×１０5Paの圧力下で実行される。
【００８１】
本発明の主たる目的の1つは、天然および再生可能材料を起源とする（生物原料を出発材料とする）を出発材料として使用することにある。本発明は「天然」グリセロールからアクリル酸を製造することとは独立して、エステル化でバイオマス（換言すれば生物原料）から得られる再生可能な天然起源のアルコールROHを使用するものに適用される。軽質アルコールは一般に天然起源から工業的に得られが高級アルコールは違う。例えばブタノールはプロピレンのハイドロホーミレイションによってｎ−ブチルアルデヒドを作り、それを水素化してｎ−ブタノールにする。このプロセスは今でも使用されているが、化石出発材料から作られるという事実から、この合成方法ではn−ブタノール中に1000ppmオーダの痕跡量のイソブタノールを含み、最後にイソブチル・アクリレートの形でブチルアクリレートとされる。
【００８２】
本発明はさらに、上記のようにグリセロールからアクリル酸を作り、それをバイオマスの好気性発酵によってバクテリアの存在下で得られるｎ−ブタノールでエステル化してブチルアクリレートを合成するプロセスを対象とする。
【００８３】
再生可能な材料の発酵によるブタノールの生産は一種以上の微生物の存在下で一般にアセトンの存在下で実行される。この微生物は自然に変成し、また、化学物質または物理的応力または遺伝子工学的にミュータントが作られる。従来仕様されている微生物はクロストリジウムであり、好ましくはClostridium  acetobutylicumまたはそのミュータントの1つであるが、これらに限定されない。
【００８４】
発酵段階の前に、セルラーゼ型の酵素またはセルラーゼ型の酵素の複合物を用いて出発材料を加水分解する。再生可能な出発材料としては植物材料、動物起源材料または植物または動物起源の材料から得られた回収材料（リサイクル材料）を使用できる。植物材料には糖、デンプンおよび糖、繊維素、ヘミセルロースおよび／またはデンプンから成る任意の植物材料が含まれる。回収材料から得られる材料の中では植物または糖および／またはデンプン、任意の発酵可能な廃棄物から成る有機性廃棄物が挙げられる。低品質の出発材料、例えば損傷した霜ジャガイモ、マイコトキシンで汚染された穀類は、砂糖大根または過剰酪農チーズを使用するのが好ましい。
【００８５】
好ましい再生可能な出発材料は植物材料である。発酵段階の次は一般にブタノールの分離段階である。このブタノールの分離は例えばヘテロ共沸蒸留による種々の反応生成物の分離から成る。この分離後により濃縮された形のブタノールを得るために蒸留する。
【００８６】
N−ブタノールを他の異性体から分離する段階を設けることもできる。しかし、発酵ではプロピレンのハイドロホーミレイションの化学ルートよりもブタノール異性体の数が少ない。下記の表に再生可能な出発材料の発酵から得られるブタノールと、化石出発材料から得られるブタノールの分析結果を示す。
【００８７】
2014205668.tif 000002
【００８８】
再生可能な出発材料の発酵で得られるブタノールは、n−ブタノールの分離段階の前でも、化石出発材料から得られる精製されたブタノールよりも、イソブタノール/n−ブタノール比が低い。イソブタノールとn−ブタノールは物理化学特性が非常に類似しているためこれらを分離するにはコストがかかる。従って、イソブタノールおよびその他の副産物を含まないn−ブタノールを使用する本発明の対象である方法は、石油化学のブタノールBuAよりも純度の高いブチルアクリレートを低コストで生産できるという経済的な効果を有する。
【００８９】
天然および再生可能な材料を起源とする出発材料から成る炭素の使用は、最終製品の組成物中に含まれる炭素原子によって検出できる。すなわち、化石原料から得られる材料とは違って、生物原料の再生可能な出発材料から成る材料は１４Ｃを含む。生物（動物または植物）から得られる全ての炭素のサンプルは３つの同位元素：12Ｃ（約98.892％）、13Ｃ（約1.108％）および14Ｃ（痕跡量：1.2×10-12％）の混合物である。生物組織の14Ｃ／12Ｃ比は大気のそれと同じである。環境中では14Ｃは２つの優れた形：無機の形すなわち二酸化炭素（C02）の形と、有機の形すなわち有機分子中に一体化された炭素の形で存在する。
【００９０】
有機生物体中では炭素が環境と絶えず交換しているので、14Ｃ／12Ｃ比は新陳代謝によって一定に保たれる。大気中の14Ｃの比率は一定であるので、その比は生物中でも同じである。生きている間、生物は12Ｃと一緒に14Ｃも吸収し、14Ｃ／12Ｃ比の平均値は1.2×l0-12に等しい。
【００９１】
12Ｃは安定しており、サンプル中の12Ｃ原子の数は経時敵に一定である。一方、14Ｃは放射性であり（生物中の炭素の１グラム当たり毎分、13.6個の14Ｃ同位元素が崩壊）、サンプル中のこの原子の数は下記の式に従って時間（t）の関数で減少する：
ｎ＝ｎｏ  ｅｘｐ（−ａｔ）
（ここで、ｎｏは材料（死ぬ運命にある生物、動物または植物）の14Ｃの数であり、ｎは時間ｔの開始時に残っている14Ｃ原子の数であり、aは壊変定数（または放射性定数）で、半減期に関連する）
【００９２】
半減期（または半減時間）は生物種の放射性核または不安定粒子の数が壊変によって半分に減少するまでの期間であり、この半減期Ｔ1/2は壊変定数ａに関連し、式ａＴ1/2＝Ｉｎ２で表される。14Ｃの半減期は5730年である。
【００９３】
14Ｃの半減期（Ｔ1/2）から考えると、植物出発材料の抽出からポリマー製造まで、さらにはその使用終了時まで、14Ｃの含有量は一定である。
【００９４】
本出願人は、再生可能な材料起源のＣの質量を炭素の全質量に対して少なくとも１５％（０．２×１０-12／ｌ．２×１０-12）を含む場合、好ましくは再生可能な材料起源のＣの質量を炭素の全質量に対して少なくとも５０％を含む場合、その製品は再生可能な出発材料に由来するとみなす。
【００９５】
換言すれば、炭素の全重量に対して14Ｃを少なくとも0.2×１０-10％含む場合、好ましくは0.6×１０-10％含む場合に、その製品は再生可能な出発材料に由来する。特に、14Ｃを0.2×１０-10％〜１.2×１０-10重量％含む場合に、その製品またはポリマーは再生可能な出発材料に由来する。
【００９６】
現在、サンプル中の14Ｃの含有量を測定する方法は２つある：
（１）液体シンチレーションを用いたスペクトロメトリ：
この方法の基本は14Ｃの崩壊で生じた「β」粒子をカウントすることにある。質量（12Ｃの原子数）が分かっているサンプルに由来するβ線を一定時間測定する。この「放射能」は14Ｃ原子の数に比例し、それは求めることができる。サンプル中に存在する14Ｃはβ線を発し、それが液体発光物質（シンチレータ）と接触すると光子が出る。この光子は種々のエネルギー（O〜156Kev）を有し、14Ｃスペクトルを形成する。この方法と２つの変形法があり、適当な吸収剤の溶液中で炭素化サンプルが予め出したＣ０2を測定するか、炭素化サンプルを予めベンゼンに変換してベンゼンを測定する。
【００９７】
（２）マススペクトル分析：
サンプルをグラファイトまたはＣ０2ガスにし、質量分析機で分析する。この方法では14Ｃイオンを12Ｃイオンから分離するための加速器と質量分析装置とを使用して、２つの同位元素の比を求める。
【００９８】
材料中の14Ｃの量を測定するこれらの方法はＡＳＴＭ規格Ｄ６８６．６（特にＤ６８６．６−０６）およびＡＳＴＭ規格Ｄ７０２６（特に７０２６−０４）に記載されている。これらの方法でサンプル中の14Ｃ／12Ｃ比を測定し、再生可能な材料が100％の参照サンプルの14Ｃ／12Ｃ比と比較することで、各サンプル中の再生可能な材料起源のCの相対百分比を求めることができる。
【００９９】
本発明の場合に好ましくは使用される測定方法はＡＳＴＭ規格Ｄ６８６．６−０６（「加速付き質量分析」）に記載のマススペクトル分析である。
【０１００】
本発明のさらに他の対象は、本発明方法で得られる14Ｃを少なくとも0.2×１０-10重量％含むエステルの、工業用のポリマーまたはコポリマーの重合のためのモノマーまたはコモノマーとして種々の形での使用にある。
本発明はさらに他の対象は、本発明方法で合成されるエステルから製造されるポリマーまたはコポリマーにある。
以下、本発明の方法の実施例を示す。
【実施例】
【０１０１】
実施例１（比較例）
石油化学製品TAAからのADAMEの合成
第１段階でプロピレンの酸化反応によってアクロレインを合成する。この段階は気相でモリブデンとビスマスの酸化物をベースにした触媒の存在下で320℃近傍の温度、大気圧で実行される。第２段階では第１段階で得られたアクロレイン豊富なガスの出口流を分子状酸素の存在下で銅およびアンチモンを含むモリブデン／バナジウム混合酸化物から成る触媒を用いて260℃の温度、大気圧での選択酸化反応でアクリル酸にする。
この反応は実験室の固定床式反応器で実行した。第1の酸化反応の反応装置は320℃の温度に維持した塩浴（KNO3、NaNO3およびNaNO2共融混合物）中に浸した22mmの直径を有する反応管に500mlの触媒を充填し、プロピレンを酸化反応してアクロレインにする。8モル％のプロピレンと、8モル％の水と、必要量の空気と、残部の窒素とから成る気体混合物をＯ2/プロピレン・モル比を1.8／1にして供給した。
【０１０２】
上記からの気体混合物はアクロレインの酸化反応でアクリル酸にする第２の反応装置にフィードとして送る。第２の反応装置は第1反応段階と同じ型の熱交換塩浴中に浸した260℃の温度に維持した30mmの直径を有する反応管に500mlの触媒を充填したものから成る。第2反応装置の出口の気体混合物はカラム最上部に導入する水流とカウンターフローで吸収塔に導入する。このカラム下部は縮合部を備え、ProPackパッキングを充填する。カラム頂部で回収した凝縮した混合物の一部は外部交換体の冷却の後、底部へリサイクルする。
【０１０３】
以下はテクニカル品質のアクリル酸を得るためにアクリル酸を精製する段階である。これに使用する装置は当業者に公知の一連の連続した蒸留装置である。得られる水溶液はカラム最上部でメチルイソブチルケトン（MIBK）の存在下で蒸留される。メチルイソブチルケトンはヘテロなMIBK/水共沸混合液の静置分離と塔頂部での溶剤の還流の後、水を除去することができる。カラム底で回収された脱水済みアクリル酸はトッピング・カラムにフィードとして運ばれ、その最上部で基本的に酢酸から成る軽質化合物を除去する。最後に、このカラムの底部で回収されたアクリル酸テーリング・カラムにフィードとして運ばれ、底部で重質化合物を除去する。カラム最上部で得られたアクリル酸がテクニカル品質のアクリル酸(TAA)を構成する。
【０１０４】
第３段階では、テクニカル品質のアクリル酸をLewatit K1461酸性樹脂から成る触媒の存在下で以下の温度および圧力条件でエチルアルコールでエステル化する：T: 80℃およびP：1.5×１０5Pa。この反応は樹脂から成る平行に配置された２つの反応装置から成る第1反応段階へ反応物（TAA、エチルアルコール）を連続的に供給して実行される。第１段階から出た流れは樹脂から成る反応装置から成る第２反応段階に入る。２つの反応段階は直列である。第１段階の入口ではエチルアルコール/ＡＡのモル比を２にしてエチルアルコール過剰で運転する。第２段階の入口では第1蒸留塔の底部からのTAAを噴射してTAA過剰で運転して、EA/エチルアルコール/水混合液（この場合、TAA/エチルアルコールのモル比は２）からTAAを分離する。第２反応段階の出口から流れは蒸留および液体／液体抽出で精製する。蒸留ラインは第1カラム1に加えて４つの他の蒸留塔および液体／液体抽出蒸留塔を有する。
【０１０５】
第1のカラムからの最上部生成物はEA/エタノール/水混合液から成る。これを蒸留塔へ運び、その最上部でこの混合物をEA/エチルアルコール/水共沸混合物の理論値になる方向へ濃縮する。このカラムの底部では主として水から成る流れを回収する。カラム最上部生成物は液体抽出蒸留塔へ運ばれ、そこでエチルアルコール／水混合液からEAを分離する。
この混合物は蒸留塔で処理され、下記が回収される：
【０１０６】
（１）最上部で濃縮されたエチルアルコール/水混合液。これは反応にリサイクルされる。
（２）底部で水。これは抽出蒸留塔に返される。抽出蒸留塔の最上部の生成物はEA/軽質化合物/重質合成の混合物から成り、蒸留塔へ運ばれ、その最上部から基本的に酢酸エチルから成る軽質化合物が取り出され、その底部からEAおよび重質化合物（フルフラール、安定化剤塔の各種添加剤）が取り出される。
【０１０７】
カラム５からのボトムは蒸留塔6へ運ばれ、その最上部から純粋なEAが、底部から重質化合物が取り出される。
【０１０８】
最後に、最後の段階で撹拌反応器中で115℃の温度で、8.67×１０4Paの圧力で、テトラエチル・チタネートから成る触媒の存在下で式：（ＣＨ3）2−Ｎ−ＣＨ2−ＣＨ2ＯＨのアミノアルコールでアクリル酸エチルがエステル交換反応される。
アニリンの存在下でのＵＶ／可視分光光度法で測定した各段階でのフルフラール含有量（感受性閾値は0.5ppm）は第１段階のアクロレイン中で300pmm、TAA中で120ppm、アクリル酸エチル中で10ppm、最終エステル中で3ppm。
【０１０９】
実施例２
Ex-グリセロールTAAからのADAMEの合成
実施例１を繰り返したが、最初の２つの段階の出発材料としてのグリセロールを脱水してアクロレインにし、それから酸化反応してアクリル酸にした。最後の２段階は同じである。
【０１１０】
脱水反応はタングステンジルコニアZrO2/W03から成る固体触媒の存在下で固定床式反応器で気相で320℃の温度で大気圧で実行した。グリセロール（20重量％）と水（80重量％）の混合物をＯ2/グリセロールのモル比を0.6にして空気の存在下で蒸発器へ送る。290℃で蒸発器から出た気体媒体は30mmの直径を有するチューブから成る400mlの触媒を充填した反応装置に導かれる。反応装置は320℃の温度で維持された塩浴（KNO3、NaNO3およびNaNO2共融混合物）中に浸した。反応装置の出口で気体反応混合物を縮合カラムの底部へ送る。このカラムの下部にはラシヒリングが充填され、その上に熱交換器流体が循環する凝縮器を載せた。熱交換器流体の温度はカラム最上部で大気圧で72℃の蒸気温度が得られるように調節した。この条件での縮合カラム底部でのアクロレインのロスは5％以下である。
【０１１１】
6.5モル％のアクロレイン軽質を得るのに必要な量の空気と窒素を添加した後（Ｏ2/アクロレイン・モル比＝0.8/1）、気体混合物をアクロレインを酸化反応してアクリル酸にする反応装置へフィードとして送る。この酸化反応の反応装置はMo/V混合酸化物をベースにした480mlの触媒で充填された30mmの直径を有するチューブから成る。反応装置は上記と同じ250℃の温度に維持した塩浴中に浸した。触媒ベッドに入れる前に気体混合物をチタネート塩浴に浸したチューブで予熱した。反応出口の気体混合物は比較例1と同じ精製処理をした。
【０１１２】
第３および第４段階（エステル化およびエステル交換反応）は実施例１の条件で実行した。
ＵＶ／可視分光光度法によって測定した各段階の流れ中のフルフラール含有量は、アクロレインに対するフルフラールの重量比でアクロレインをアクリル酸にする酸化反応の反応装置のフィード中で70ppm、水の縮合後、TAA中で30ppm、アクリル酸エチル中で3ppm、最終エステル中で0.5ppmである。
【０１１３】
これらの非常に低い計測量は問題を含み、操作条件が複雑になる。これらの分子が重合して４量化後に得られる結果ははるかに意味深い。実施例２の分子から得られるポリマーの粘度は4.5cPsであるのに対して実施例1の分子から得られるポリマーの粘度は3.6cPsである。これは実施例２のポリマーの分子量が実施例1のそれのそれより著しく高いことを意味する。
【０１１４】
実施例３(比較例)
石油化学製品TAAからの２ＥＨＡの合成
実施例１を繰り返したが、実施例１に記載の精製段階後に得られたテクニカル品質のアクリル酸を式：ＣＨ3−（ＣＨ2）3−ＣＨ（Ｃ2Ｈ5）−ＣＨ2ＯＨのアルコールでエステル化した。
【０１１５】
エステル化反応は液相でLewatitK262i樹脂の存在下でTAAをわずかに過剰にし、95℃の温度で、0.65×１０5Paの圧力下で実行した。各出口流中の無水マレイン酸含有量を逆相高性能液体クロマトグラフィで測定した。クロマトグラフィ・カラムは長さ250mm、内径4mmのLichrosphere 100RP 18である。溶出剤は水/メタノール混合物。検出器は225ナノメートルで運転されるUV検出器である。第１段階の出口でのアクリル酸の無水マレイン酸含有量は１重量％でる。精製後、TAAの無水マレイン酸含有量は1500ppm、エステル化段階およびそれに続く蒸留精製後の精製された生成物の酸度は150ppmに下がる。
【０１１６】
実施例４
Ex-グリセロールTAA からの２ＥＨＡの合成
実施例２の最初の２つの段階を繰り返し、得られたテクニカルアクリル酸を実施例３に記載の条件で式：ＣＨ3−（ＣＨ2）3−ＣＨ（Ｃ2Ｈ5）−ＣＨ2ＯＨのアルコールでエステル化した。
アクロレインに対する無水マレイン酸の重量濃度は、第２反応段階のフィード中で１重量％以下であり、水縮合後のテクニカルアクリル酸の含有量は500ppm程度であり、精製された２ＥＨＡ中の最終酸度は40ppmである。
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
酸触媒の存在下でグリセロール：ＣＨ2ＯＨ−ＣＨＯＨ−ＣＨ2ＯＨを脱水反応して式：
ＣＨ2＝ＣＨ−ＣＨＯのアクロレインを作る第1段階と、
得られたアクロレインを触媒酸化によってアクリル酸ＣＨ2＝ＣＨ−ＣＯＯＨに転換する第２段階と、
第２段階で得た酸をエステル化反応させてアルコール：ＲＯＨにする（Ｒは下記で定義のものを意味する）第３段階とを有する式：ＣＨ2＝ＣＨ−ＣＯＯ−Ｒのアクリル酸エステル（Ｒはメチル、エチル、ブチル、プロピル、２−エチルヘキシル、ジメチルアミノエチルまたはジエチルアミノエチルを表す）の合成方法であって、
上記アクリル酸エステルは天然資源を原料にして合成され、
得られた上記アクリル酸エステル中のフルフラールの含有量は３ppm未満であり、
第２段階のフィード中でのアクロレインに対する無水マレイン酸の重量濃度は１重量％以下である
ことを特徴とする方法。
【請求項２】
第１段階を反応装置中で気相で固体酸触媒の存在下で１５０℃〜５００℃、好ましくは２５０℃〜３５０℃の温度で、ｌ０5〜５×ｌ０5Ｐａの圧力で、Ｈ0で表されるハメット酸度を＋２以下にして実行する請求項１に記載の方法。
【請求項３】
得られたアクロレインを第２段階を２００℃〜３５０℃、好ましくは２５０℃〜３２０℃の温度で、１０5〜５×１０5Ｐａの圧力下で、金属、酸化物、硫酸塩またはリン酸塩の形をしたＭｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択しる少なくとも一つの元素を含む固体酸化触媒の存在下で、酸化反応で実行する請求項１または２に記載の方法。
【請求項４】
第３の段階のエステル化を６０〜９０℃の温度で、１．２×１０5〜２×１０5Ｐａの圧力下で、硫酸、スルホン酸、リン酸、ｐ−トルエンスルホン酸、ベンゼンスルホン酸、メタンスルホン酸またはドデシルスルホン酸誘導体等の酸触媒の存在下で実行し、反応を均質単相媒体中または固体酸触媒、例えば固形物ポリマー、酸性のイオン交換樹脂、特にスルホン化スチレン−ジビニールベンゼン（ＤＶＢ）コポリマーで行い、反応は不均質な２相媒体中で行う、請求項１〜３のいずれか一項に記載の方法。
【請求項５】
最後の段階を２つのサブステージで実行し、その第１サブステージは請求項４と同じであるが式：ＣＨ2＝ＣＨ−ＣＯＯＲ0の軽質アルコールを用いて実行し（Ｒ0はＣＨ3またはＣ2Ｈ5ＣＨ3またはＣ3Ｈ7またはＣ4Ｈ9である）、その第２サブステージは得られたエステルを目的アルコールＲＯＨによってエステル交換反応して所望のエステルを形成する請求項１に記載の方法。
【請求項６】
エステル交換反応を触媒および少なくとも一つの重合禁止剤の存在下で、２０〜１２０℃、好ましくは８０〜１２０の温度で、大気圧〜大気圧以下の圧力、好ましくは５０〜８５ｋＰａで実行し、触媒をアルキル・チタネート、例えば、エチルチタネート、錫誘導体、例えばジブチルすずオキシドまたはジスタノキサン、ジルコニウム誘導体、ジルコニウム・アセチルアセトネート等、マグネシウム誘導体、マグネシウム・エトキシド等またはカルシウム誘導体、カルシウム・アセチルアセトネート等の中から選択する請求項５に記載の方法。
【請求項７】
請求項１〜６のいずれか一項に記載の方法によって得られ、炭素の全重量に対して14Ｃを少なくとも０．２×１０-10重量％含み、好ましくは14Ｃを少なくとも０．６×１０-10重量％含むことを特徴とする式：ＣＨ2＝ＣＨ−ＣＯＯ−Ｒのエステル（ここで、Ｒが１〜１８の炭素原子必要に応じて異種原子、窒素を有する直鎖または分枝したアルキル基を表す）。
【請求項８】
合成で使用するアルコールＲＯＨが生物原料である請求項７に記載のエステル。
【請求項９】
アルコールがバクテリアの存在下でバイオマスを好気性発酵して得たｎ−ブタノールである請求項７または８に記載のエステル。
【請求項１０】
第１段階で、グリセロール：ＣＨ2ＯＨ−ＣＨＯＨ−ＣＨ2ＯＨを酸触媒の存在下で脱水反応して式：ＣＨ2＝ＣＨ−ＣＨＯのアクロレインを作り、第２段階で、得られたアクロレインを触媒酸化によってアクリル酸：ＣＨ2＝ＣＨ−ＣＯＯＨに転換し、最後に第３段階で、第２段階で得られた酸を式：ＣＨ3−（ＣＨ2）3−ＣＨ（Ｃ2Ｈ5）−ＣＨ2ＯＨのアルコールで酸触媒でエステル化反応する式：ＣＨ2＝ＣＨＣＯＯ−ＣＨ2−ＣＨ（Ｃ2Ｈ5）−（ＣＨ2）3−ＣＨ3のアクリル酸エステルの合成方法。
【請求項１１】
第１段階を反応装置中で気相で触媒の存在下で１５０℃〜５００℃、好ましくは２５０℃〜３５０℃の温度で、１０5〜５×１０5Ｐａの圧力で、Ｈ0で表されるハメット酸度が＋２以下にして固体酸触媒の存在下で実行する請求項１０に記載の合成方法。
【請求項１２】
第２段階を、得られたアクロレインを２００の℃から３５０の℃まで変動している温度で、好ましくは２５０の℃〜３２０の℃で、１０5〜５×１０5Ｐａの圧力で、Ｍｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択される少なくとも一つの元素を含むる金属または酸化物、硫酸塩またはリン酸塩の形をした固体酸化触媒の存在での酸化反応のための反応によって、実行されて実行する請求項１０または１１に記載の方法。
【請求項１３】
エステル化段階を６０〜９０℃の温度、１．２×１０5Ｐａ〜２×１０5Ｐａの圧力下で、例えば、硫酸、スルホン酸、リン酸、ｐ−トルエンスルホン酸、ベンゼンスルホン酸、メタンスルホン酸またはドデシル・スルホン酸誘導体等の均一単相媒体中または固体酸触媒、例えば固形物ポリマー、酸性のイオン交換樹脂、特にスルホン化スチレン−ジビニールベンゼン（ＤＶＢ）コポリマーのような酸触媒の存在下で実行し、この場合、反応を不均質２相媒体中で実行する請求項１０〜１２のいずれか一項に記載の方法。
【請求項１４】
炭素の全重量に対して14Ｃを少なくとも０．２×１０-10重量％含み、好ましくは14Ｃを少なくとも０．６×１０-10重量％含むことを特徴とする、請求項１０〜１３のいずれか一項に記載の方法で製造可能な式：ＣＨ2＝ＣＨＣＯＯ−ＣＨ2−ＣＨ（Ｃ2Ｈ5）−（ＣＨ2）−ＣＨ3のアクリル酸エステル。
【請求項１５】
第１段階で、グリセロール：ＣＨ2ＯＨ−ＣＨＯＨ−ＣＨ2ＯＨを酸触媒の存在下で脱水反応して式：ＣＨ2＝ＣＨ−ＣＨＯのアクロレインを作り、第２段階で、得られたアクロレインを触媒酸化によってアクリル酸：ＣＨ2＝ＣＨ−ＣＯＯＨに転換し、最後に第３段階で、第２段階で得られた酸を式：式Ｒ0ＯＨのアルコール（Ｒ0はＣＨ3またはＣ2Ｈ5かＣ3Ｈ7またはＣ4Ｈ9ある）でエステル化反応し、最後の第４段階で、得られたエステルを式：（ＣＨ3）2−Ｎ−ＣＨ2−ＣＨ2ＯＨのアミノアルコールによってエステル交換反応することを特徴とする式：ＣＨ2＝ＣＨ−ＣＯＯ−ＣＨ2−ＣＨ2−Ｎ（ＣＨ3）2のアクリル酸アミノエステルの合成方法。
【請求項１６】
第１段階を反応装置中で気相で触媒の存在下で１５０℃〜５００℃、好ましくは２５０℃〜３５０℃の温度で、１０5〜５×１０5Ｐａの圧力で、Ｈ0で表されるハメット酸度が＋２以下にして固体酸触媒の存在下で実行する請求項１５に記載の合成方法。
【請求項１７】
第２段階を、得られたアクロレインを２００の℃から３５０の℃まで変動している温度で、好ましくは２５０の℃〜３２０の℃で、１０5〜５×１０5Ｐａの圧力で、Ｍｏ、Ｖ、Ｗ、Ｃｒ、Ｍｎ、Ｆｅ、Ｃｏ、Ｎｉ、Ｃｕ、Ｚｎ、Ｓｎ、Ｔｅ、Ｓｂ、Ｂｉ、Ｐｔ、Ｐｄ、ＲｕおよびＲｈの中から選択される少なくとも一つの元素を含む金属または酸化物、硫酸塩またはリン酸塩の形をした固体酸化触媒の存在での酸化反応のための反応によって、実行されて実行する請求項１５または１６に記載の方法。
【請求項１８】
第３段階のエステル化を式：Ｒ0ＯＨのアルコール（Ｒ0はＣＨ3またはＣ2Ｈ5かＣ3Ｈ7またはＣ4Ｈ9）で、６０〜９０℃の温度で、酸触媒の存在下で、１．２×１０5Ｐａ〜２×１０5Ｐａの圧力下で、例えば、硫酸、スルホン酸、リン酸、ｐ−トルエンスルホン酸、ベンゼンスルホン酸、メタンスルホン酸またはドデシル・スルホン酸誘導体等の均一単相媒体中または固体酸触媒、例えば固形物ポリマー、酸性のイオン交換樹脂、特にスルホン化スチレン−ジビニールベンゼン（ＤＶＢ）コポリマーのような酸触媒の存在下で実行し、この場合、反応を不均質２相媒体中で実行する請求項１５〜１７のいずれか一項に記載の方法。
【請求項１９】
第４段階のエステル交換反応を２０〜１２０℃、好ましくは８０〜１２０℃の温度で、大気圧または大気圧以下の圧力、好ましくは５０〜８５ｋＰａの圧力で、少なくとも一つの重合禁止剤および触媒、例えば、アルキル・チタネート、エチル・チタネート、錫誘導体、ジブチルすずオキシドまたはジスタノキサン等、ジルコニウム誘導体、例えばジルコニウム・アセチルアセトネート、マグネシウム誘導体、マグネシウム・エトキシド等またはカルシウム誘導体、カルシウム・アセチルアセトネート等之中から選択される触媒の存在下で実行することを特徴とする請求項１５〜１９のいずれか一項に記載の方法。
【請求項２０】
請求項１５〜１９のいずれか一項に記載の方法で得られ、炭素の全重量に対して14Ｃを少なくとも０．２×１０-10重量％含み、好ましくは14Ｃを少なくとも０．６×１０-10重量％含むことを特徴とする式：ＣＨ2＝ＣＨ−ＣＯＯ−ＣＨ2−ＣＨ2−Ｎ（ＣＨ3）2のアクリル酸アミノエステル。
【請求項２１】
請求項７〜９、１４または２０に記載のエステルの、ポリマーまたはコポリマー化合物の重合用モノマーまたはコモノマとしての使用。
【請求項２２】
請求項７〜９、１４または２０のエステルの重合によって得られるポリマーまたはコポリマー。
【手続補正２】
【補正対象書類名】明細書
【補正対象項目名】０１１６
【補正方法】変更
【補正の内容】
【０１１６】
実施例４
Ex-グリセロールTAA からの２ＥＨＡの合成
実施例２の最初の２つの段階を繰り返し、得られたテクニカルアクリル酸を実施例３に記載の条件で式：ＣＨ3−（ＣＨ2）3−ＣＨ（Ｃ2Ｈ5）−ＣＨ2ＯＨのアルコールでエステル化した。
アクロレインに対する無水マレイン酸の重量濃度は、第２反応段階のフィード中で１重量％以下であり、水を濃縮した後のテクニカルアクリル酸の含有量は500ppm程度であり、精製された２ＥＨＡ中の最終酸度は40ppmである。